(57)【要約】【課題】廉価で高度な正反射性を要する反射板や光輝性の高い意匠を要する建材、電子機器筐体などに用いられ、耐久性に優れた光反射性アルミニウム材を提供する。【解決手段】９９．５重量％以上のＡｌを含有するアルミニウム基材と、その少なくとも一方の表面に形成され５００〜３０００ｎｍの膜厚と屈折率Ｎ２を有する透明な第二皮膜層と、当該第二皮膜層上に形成され１０００〜１００００ｎｍの膜厚と屈折率Ｎ１を有する透明な第一皮膜層とを備え、前記Ｎ２とＮ１が０．７＜Ｎ２／Ｎ１＜１．３である光反射性アルミニウム材。【選択図】図１
2009237002.tif 000002
【特許請求の範囲】
【請求項１】
９９．５重量％以上のＡｌを含有するアルミニウム基材と、その少なくとも一方の表面に形成され５００〜３０００ｎｍの膜厚と屈折率Ｎ２を有する透明な第二皮膜層と、当該第二皮膜層上に形成され１０００〜１００００ｎｍの膜厚と屈折率Ｎ１を有する透明な第一皮膜層とを備え、前記Ｎ２とＮ１が０．７＜Ｎ２／Ｎ１＜１．３であることを特徴とする光反射性アルミニウム材。
【請求項２】
前記アルミニウム基材の第二皮膜層が形成される表面が、０．１μｍ以下の中心線平均粗さＲａと１０μｍ以上の凹凸平均間隔Ｓｍとを有する、請求項１記載の光反射性アルミニウム材。
【請求項３】
前記第一皮膜層が、アクリル系樹脂、シリコンポリエステル系樹脂及びフッ素系樹脂から成る群から選択される少なくとも１種を含有する有機樹脂皮膜層であり、紫外線吸収剤及び平均粒径２００ｎｍ以下のコロイダルシリカの少なくともいずれか一方を含有し、紫外線吸収剤の含有量が樹脂１００質量部に対して０．１〜１０質量部であり、平均粒径２００ｎｍ以下のコロイダルシリカの含有量が樹脂１００質量部に対して０．１〜２０質量部である、請求項１又は２に記載の光反射性アルミニウム材。
【請求項４】
前記第二皮膜層が、酸化アルミニウム、酸化ジルコニウム、ケイ酸ナトリウム、ケイ酸カリウム及びコロイダルシリカから成る群から選択される少なくとも１種を含有する無機皮膜層である、請求項１〜３のいずれか一項に記載の光反射性アルミニウム材。
【発明の詳細な説明】
【技術分野】
【０００１】
本発明は、廉価で高度な正反射性を要する反射板や光輝性の高い意匠を要する建材、電子機器筐体などに用いられ、耐久性に優れた光反射性アルミニウム材に関する。
【背景技術】
【０００２】
照明器等の反射板やホイールなどの自動車用部品の材料は、正反射性や意匠性の観点から表面に高い光沢のある反射面を有している。この反射面を保護するために、従来はアルミニウム板を基材として、この表面に陽極酸化処理により陽極酸化皮膜が形成されたり、或いは、同表面に塗装による有機塗膜が形成されていた。
【０００３】
さらに、アルミニウム板に直接塗装した場合には、有機塗膜の密着性が劣る場合があるため、陽極酸化処理後に塗装する方法（例えば、特許文献１参照）等が提案されている。また、陽極酸化処理は製造コストが高価となるため、基材表面へケイ酸系無機塗料の塗装による無機皮膜を形成する方法（例えば、特許文献２参照）等が提案されている。
【特許文献１】特開昭６２−８３４９７号公報
【特許文献２】特開平７−２１８１６号公報
【発明の開示】
【発明が解決しようとする課題】
【０００４】
しかしながら、陽極酸化皮膜のみを施す場合においては、耐候性や耐食性などの耐久性を優先させると膜厚を厚く、反射性を優先させると膜厚を薄くする必要があり耐久性と反射性を両立できないという問題があった。また、１０００〜３０００ｎｍ程度の薄膜の場合においては、光の干渉により３８０〜７８０ｎｍの範囲にある可視光線の中で、約５０ｎｍ程度の周期で、波長によってあるものは強め合い、あるものは打ち消し合う現象が起こり、光源とは質的に異なる光が反射され、反射板としては好適に用いられないという問題もあった。光反射性の良好なアルミニウム板上に有機樹脂を直接塗装した場合においては、密着性が劣ったり光反射性が大きく低下する問題もあった。
【０００５】
次に、特許文献１に記載される陽極酸化処理を施したアルミニウム板に塗装したものは、アルミニウム基材の反射率や塗膜の膜厚が不明である。更に、この塗膜は単なるアクリルメラミン樹脂であって耐候性と耐食性はある程度有するものの、実使用上において太陽光やランプの紫外線により塗膜が経時的に変色して反射性が低下したり、防汚性に欠けるため反射面が経時的に次第に汚れて反射性が低下するなど耐久性に問題があった。
【０００６】
また、特許文献２に記載される基材表面にケイ酸系無機塗料を塗装して無機皮膜を形成するものでは、陽極酸化皮膜のみを施す場合と同様に、耐候性と耐食性を優先させると膜厚を厚く、反射性を優先させると膜厚を薄くする必要があり耐久性と反射性を両立できないという問題があった。
【０００７】
更に特許文献２では、耐久性が十分とはいえないが反射性とのバランスを考慮して２０００〜３０００ｎｍの皮膜厚さとした場合（同文献の請求項１に規定される皮膜厚さ範囲の中間程度の厚さである）、陽極酸化皮膜を施した場合と同様に光の干渉により光源とは質的に異なる光が反射され、反射板としては好適ではない。
以上のように、光反射性と耐久性に優れた光反射性アルミニウム材が強く求められている。
【課題を解決するための手段】
【０００８】
このようなことから、本発明者らは特定の反射性の高いアルミニウム基材を用いて、基材上に形成される皮膜を第二皮膜層と第一皮膜層の二層構造とし、各皮膜の厚さと屈折率を特定の範囲に設定することにより反射性を低下させることなく耐久性と反射性を高度に両立し得ることを見出し本発明を完成するに至った。
【０００９】
本発明は請求項１において、９９．５重量％以上のＡｌを含有するアルミニウム基材と、その少なくとも一方の表面に形成され５００〜３０００ｎｍの膜厚と屈折率Ｎ２を有する透明な第二皮膜層と、当該第二皮膜層上に形成され１０００〜１００００ｎｍの膜厚と屈折率Ｎ１を有する透明な第一皮膜層とを備え、前記Ｎ２とＮ１が０．７＜Ｎ２／Ｎ１＜１．３であることを特徴とする光反射性アルミニウム材とした。
【００１０】
本発明は請求項２において、前記アルミニウム基材の第二皮膜層が形成される表面が、０．１μｍ以下の中心線平均粗さＲａと１０μｍ以上の凹凸平均間隔Ｓｍとを有する光反射性アルミニウム材とした。
【００１１】
本発明は請求項３において、前記第一皮膜層を、アクリル系樹脂、シリコンポリエステル系樹脂及びフッ素系樹脂から成る群から選択される少なくとも１種を含有する有機樹脂皮膜層とし、この有機樹脂皮膜層が紫外線吸収剤及び平均粒径２００ｎｍ以下のコロイダルシリカの少なくともいずれか一方を含有し、紫外線吸収剤の含有量を樹脂１００質量部に対して０．１〜１０質量部とし、平均粒径２００ｎｍ以下のコロイダルシリカの含有量を樹脂１００質量部に対して０．１〜２０質量部とした。
【００１２】
本発明は請求項４において、前記第二皮膜層を、酸化アルミニウム、酸化ジルコニウム、ケイ酸ナトリウム、ケイ酸カリウム及びコロイダルシリカから成る群から選択される少なくとも１種を含有する無機皮膜層とした。
【発明の効果】
【００１３】
本発明に係る光反射性アルミニウム材は、耐候性や耐食性などの耐久性に優れた正反射性材料であるので、特に屋外で使用するディスプレイや照明の反射板や意匠性を重視する内外装建材、近年のデジタル家電等の筐体用材料として好適に使用される。
【発明を実施するための最良の形態】
【００１４】
Ａ．アルミニウム基材
本発明において、アルミニウム基材としてはＡｌ含有量が９９．５重量％以上の高純度のアルミニウム材が用いられる。Ａｌ含有量が９９．５重量％未満では、不純物による可視光線の吸収が増大するので、例え高度の表面平滑性を達成しても正反射性が劣ってしまう。
【００１５】
アルミニウム基材の表面粗さの程度を表すパラメーターとして、ＪＩＳ  Ｂ  ０６０１で定義される中心線平均粗さＲａと凹凸平均間隔Ｓｍを採用する。Ｒａが０．１μｍ以下、かつ、Ｓｍが１０μｍ以上とする必要がある。Ｒａが０．１μｍを超えるか、又は、Ｓｍが１０μｍ未満の場合には、拡散反射性が増加し、その結果、正反射性が劣ることになる。
【００１６】
従来、表面粗さのパラメーターとしてはＲａのみを指標とすることが多かった。本発明者らによる詳細な検討の結果、表面における凹凸の平均間隔を表すパラメーターであるＳｍも重要な指標であることがわかった。このようなＲａとＳｍを指標として平滑表面とするには、製品厚さまで冷間圧延する際のロール表面粗さを小さくしたり、半球状の接触面積を備えた小圧延ロールを使用するなど、ブライト圧延条件を適宜選定する必要がある。アルミニウム基材の少なくともいずれか一方の表面に、後述する二層構造の皮膜層が形成されるので、少なくとも皮膜層が形成される表面をこのような表面粗さ面とする必要がある。
【００１７】
Ｂ．前処理
次に、アルミニウム基材の表面に第二皮膜層を形成する前に、前処理として常法にしたがって脱脂処理が施される。アルミニウム基材表面には、自然酸化による酸化物層が通常形成されている。このような酸化物層は、残存する圧延潤滑油、圧延によって押し込まれた異物等で汚染されていることが多い。このような残存潤滑油や異物をアルカリ性脱脂剤によって洗浄、除去するものである。また、強アルカリ系脱脂剤を用いた場合、洗浄堆積物が形成されることが多く、これを酸による後処理によって除去する必要もある。本発明では、正反射性が非常に重要となるため、脱脂条件は正反射性を低下させない範囲で適宜選定される。
【００１８】
Ｃ．二層構造の皮膜層
Ｃ−１．第二皮膜層と第一皮膜層における屈折率と膜厚
光反射性アルミニウム材において十分な耐久性と反射性を両立することは、相反するもので非常に困難な課題である。なぜならば、耐久性を向上させるためには膜厚を厚くする必要があり、反射性を向上させ又は低下させないためには膜厚を薄くする必要があるからである。本発明者らは、特定純度を備えたアルミニウム材を用い、第二皮膜層と第一皮膜層とから成る二層構造の皮膜層を設け、第二皮膜層と第一皮膜層の屈折率と膜厚を特定の範囲とすることにより、この難問を解決するに至った。
【００１９】
第一皮膜層は透明な耐久性皮膜であるが、請求項１に規定する１０００〜１００００ｎｍの範囲内の膜厚にある第一皮膜層のみを直接アルミニウム基材上に形成した場合には、反射性が低下するだけでなく耐久性も劣ることが判明した。また、請求項１に規定する５００〜３０００ｎｍの範囲内の膜厚にある第二皮膜層のみを直接アルミニウム基材上に形成した場合には、耐久性に劣ることが判明した。
【００２０】
本発明者らは、反射率の増減は反射光の位相に関係するものと考え、皮膜層を二層として両層における屈折率比を膜厚との関係において規定することにより、反射率の低減を大幅に抑制できることを見出した。そして、このような反射率低減抑制効果が発揮可能な皮膜厚さが、耐久性が得られる皮膜厚さの範囲内にあることも同時に見出し本発明を完成するに至った。反射率低減抑制効果の発現機構については十分に解明されていないが、耐久性皮膜である第一皮膜層と特定の純度を有するアルミニウム板との間に第二皮膜層を設け、両皮膜層の屈折率の比と膜厚範囲とを特定範囲とすることによって、反射性を低下させることなく耐久性を確保できるというものである。
【００２１】
上記反射率低減抑制効果を得るための両皮膜層における屈折率比については、第一皮膜層の屈折率をＮ１、第二皮膜層の屈折率をＮ２とすると、０．７＜Ｎ２／Ｎ１＜１．３とするものである。Ｎ２／Ｎ１が０．７未満及び１．３を超える場合には、第一皮膜層と第二皮膜層の屈折率の差が大きくなり、その結果、両皮膜層での光の干渉の影響が顕著に現れることが判明した。すなわち、３８０〜７８０ｎｍの範囲にある可視光線の中で、数十ｎｍ程度の周期で、波長によってあるものは強め合い、あるものは打ち消し合う現象が起こり、光源とは質的に異なる光が反射される。その結果、反射率が全体として低下するだけでなく、干渉作用に基づく光源とは質的に異なる光の反射（反射光の波長選択性）も発生して光反射材としては好適ではない。０．７＜Ｎ２／Ｎ１＜１．３とすることによって、反射率低減抑制効果を達成しつつ、このような反射光の波長選択性を抑制できるものである。
なお、図２のグラフは正反射率の波長依存性を例示するものであって、後述の実施例３と比較例２の例を示す。実施例３では、波長４００ｎｍから高波長側で正反射率が徐々に低減しており、比較例２では、波長４００ｎｍから高波長側で正反射率が波打ちながら低減している。
【００２２】
次に、第二皮膜層の膜厚は５００〜３０００ｎｍとする必要がある。この膜厚が５００ｎｍ未満の場合には、第一皮膜層を設けることによって達成される反射性低下を低減する効果が小さく反射性が低下する。反射率低減抑制効果の発現機構については十分に解明されていないが、第二皮膜層の膜厚は可視光線の波長程度以上の場合にのみ発現することがわかっている。この膜厚が３０００ｎｍを超える場合には、第二皮膜層内部での光の吸収の影響が大きくなり反射性が低下する。
【００２３】
更に、第一皮膜層の膜厚は１０００〜１００００ｎｍとする必要がある。この膜厚が１０００ｎｍ未満の場合、保護膜の役割が十分発揮されず耐久性が劣る。また、第二皮膜層との関係で上記反射光の波長選択性が大きくなり、光源とは質的に異なる光が反射されて反射板としては好適ではない。膜厚が１００００ｎｍを超える場合、第一皮膜層による光の吸収の影響が大きくなり反射性が低下する。
【００２４】
Ｃ−２．第二皮膜層の形成
上記前処理後に、アルミニウム基材表面のすくなくとも一方の表面に透明な第二皮膜層を形成する。第二皮膜層は、酸化アルミニウム、酸化ジルコニウム、ケイ酸ナトリウム、ケイ酸カリウム及びコロイダルシリカから成る群から選択される少なくとも１種を含有する無機皮膜層とするのが好ましい。
【００２５】
酸化アルミニウムを含有する第二皮膜層は、例えば、常法にしたがって硫酸浴を用いた陽極酸化処理によってアルミニウム基材上に形成される。また、アルミナゾル、ジルコニアゾルなどをディップコーティング法、ドクターブレード法などによってアルミニウム基材上に塗布し、これを熱処理することにより酸化アルミニウム、酸化ジルコニウムを含有する第二皮膜層を形成することができる。更に、ケイ酸ナトリウム、ケイ酸カリウム、コロイダルシリカの水溶液をアルミニウム基材上に塗布し、焼付け硬化することにより、これらケイ酸系の第二皮膜層を形成することができる。
【００２６】
Ｃ−３．第一皮膜層の形成
前記第二皮膜層表面に形成される第一皮膜層は、透明で耐候性を有する有機樹脂皮膜層とするのが好ましい。高透明性を有し、かつ、耐候性に優れる樹脂であって、アクリル系樹脂、シリコンポリエステル系樹脂及びフッ素系樹脂から成る群から選択される少なくとも１種以上からなる有機樹脂皮膜層とするのが好ましい。着色顔料や染料を添加した非透明有機樹脂皮膜層では、皮膜層中の着色顔料や染料による光の吸収や拡散反射により反射性が低下してしまう。更に、耐候性を有しない有機樹脂皮膜層では、実使用時において皮膜層が経時的に変色することにより反射性が低下し、耐久性が劣ることになる。この場合の変色とは、皮膜層の劣化による黄変や樹脂成分が分解して表面粗面化することによる白濁が挙げられる。
【００２７】
第一皮膜層を、アクリル系樹脂、シリコンポリエステル系樹脂及びフッ素系樹脂から成る群から選択される少なくとも１種以上からなる有機樹脂皮膜とした場合に、この有機樹脂皮膜層に紫外線吸収剤及び平均粒径２００ｎｍ以下のコロイダルシリカの少なくともいずれか一方を含有させてもよい。
【００２８】
紫外線はエネルギーの大きな光線であり、紫外線によって第一及び第二の皮膜やアルミニウム基材が劣化する。このような紫外線による劣化を防止するために、第一皮膜中に紫外線吸収剤を含有させて、紫外線による劣化作用を抑制するものである。紫外線吸収剤を含有させる場合には、樹脂１００質量部に対して紫外線吸収剤を０．１〜１０質量部含有させる。紫外線吸収剤が０．１質量部未満の場合には、有機樹脂皮膜層が紫外線により経時的に劣化して黄変し易くなり、反射性が低下して耐久性が劣る。紫外線吸収剤が１０質量部を超える場合には、紫外線吸収剤による光の吸収が顕著になり反射性が低下する。紫外線吸収剤としては特に限定されないが、ベンゾトリアゾール系、ベンゾフェノン系、ベンゾエート系などが用いられる。なお、紫外線吸収剤は、樹脂に添加するだけで樹脂骨格中に結合した形では組み込まれない添加剤タイプと、樹脂合成時にモノマーとして用いて樹脂骨格中に結合した形で組み込まれる反応型タイプのいずれも使用可能である。安定した性能を発揮することから、反応型タイプの方がより好ましい。
【００２９】
第一皮膜層に防汚性を付与することにより、使用環境の違いに基づく実使用時における汚れ付着による経時的な反射性低下を低減でき、耐久性の信頼性を向上させることが可能となる。このような防汚性付与は、第一皮膜層にコロイダルシリカを含有させることによって達成できる。コロイダルシリカによって、第一皮膜塗膜が硬質化されて汚れ物質の第一皮膜中への埋没が低減され、かつ、第一皮膜の親水化により付着汚染物質が雨水等で容易に洗い落とされるという防汚性が発揮される。
【００３０】
含有させるコロイダルシリカの平均粒径は２００ｎｍ以下である。平均粒径が２００ｎｍを超える場合には、この平均粒径が可視光の波長（３８０〜７８０ｎｍ）を上回ることになり、可視光がコロイダルシリカで拡散反射又は吸収されてしまう。その結果、第一皮膜の透明性が低下して反射性が低減する。
【００３１】
コロイダルシリカの添加量は、樹脂１００質量部に対して０．１〜２０質量部とするのが好ましい。添加量が樹脂１００質量部に対して０．１質量部未満の場合には、添加量が少量過ぎるため防汚性効果が不十分である。添加量が樹脂１００質量部に対して２０質量部を超える場合には、添加量増加による防汚性向上の効果が小さく不経済となる。また、第一皮膜用塗料の粘度上昇が顕著となり塗装性が低下する等の問題が発生する。
【実施例】
【００３２】
以下に、本発明を実施例により詳細に説明する。
実施例１〜２４及び比較例１〜１０
アルミニウム基材として、常法のブライト圧延にて表１に示す表面粗さになるように表面を鏡面加工したアルミニウム板（材質：ＪＩＳ  Ａ１０８０，板厚０．５ｍｍ）を用いた。このアルミニウム板を脱脂し、次いで表１に示す条件下で第二皮膜層を形成した。更に、表１に示す条件下で第二皮膜層上に第一皮膜層を更に形成した。
【００３３】
【表１】
2009237002.tif 000003
【００３４】
脱脂は市販のアルミニウム用脱脂剤にて脱脂処理を行なった。脱脂後に第二皮膜層を以下のようにして形成した。第二皮膜層としての酸化アルミニウム皮膜層は、上記脱脂処理後、常法により硫酸浴による陽極酸化処理を行なった。電解液には１５重量％の硫酸水溶液を用い、電解温度１５℃、電流密度０．５〜３Ａ／ｄｍ２、電解時間１〜１０分の条件で、所定の厚さの硫酸陽極酸化皮膜を形成した。
【００３５】
第二皮膜層としての酸化ジルコニウム皮膜層は、脱脂処理後、ジルコニアゾルをディップコーティング法により塗布し、３００℃で熱処理することにより形成した。第二皮膜層としてのケイ酸ナトリウム、ケイ酸カリウム、コロイダルシリカのケイ酸系皮膜層は、それぞれの水溶液（３０〜５０重量％の濃度）を塗布し、１８０〜２５０℃で焼付け硬化することにより形成した。
【００３６】
第一皮膜層は、表１に示す条件で、樹脂、紫外線吸収剤、コロイダルシリカのいずれかから成る塗料（溶媒としてナフサを用いた）をロールコーターで塗装し、ＰＭＴ（最高到達板温度）２００〜３００℃にて焼付けして形成した。塗料溶液における樹脂含有量は、全溶液量の２０〜４０重量％であった。
【００３７】
比較例１では第二皮膜層を形成せず、比較例２では第一皮膜層を形成しなかった。比較例９では、チタニアゾルをディップコーティング法により塗布し、３００〜４００℃で熱処理することにより第二皮膜層を形成した。比較例１０では、第二皮膜層上にチタニアゾルを塗布、熱処理することにより第一皮膜層を形成した。
【００３８】
以上のようにして作製した光反射性アルミニウム材試料の断面図を、図１に模式的に示す。図１において、１は第一皮膜層、２は第二皮膜層、３はアルミニウム基材を示す。
【００３９】
作製した光反射性アルミニウム材試料について、下記の試験方法によって正反射性、耐久性及び防汚性の評価を行なった。
【００４０】
（正反射性）
正反射性は、コニカミノルタ（株）社製分光測色計ＣＭ−２６００ｄを用い、測定条件としてはＤ６５光源−２°視野、光学条件として拡散光照明８°受光の条件で波長５５０ｎｍのＳＣＩ（正反射光込み）反射率及びＳＣＥ（正反射光除去）反射率を測定し、正反射率（ＳＣＩ−ＳＣＥ）にて評価した。なお、正反射率（ＳＣＩ−ＳＣＥ）が６０％以上を合格とした。
【００４１】
（耐久性）
耐久性は、塩水噴霧試験と促進耐候性試験によって評価した。塩水噴霧試験はＪＩＳＺ２３７１に準拠し、促進耐候性試験はＪＩＳＨ４００１に準拠して行なった。試験時間はいずれの試験も１０００時間であった。塩水噴霧試験後及び促進耐候性試験後における試料外観を、それぞれ以下の基準にて評価した。
○：異常なし
○△：変色、腐食、膨れが軽微で良好
△：変色、腐食、膨れがあるが使用可能
×：変色、腐食、膨れのいずれかが大きく使用不可。
○、○△及び△を合格とし、×を不合格とした。
【００４２】
（防汚性）
防汚性は、カーボン汚染試験後の外観を以下の基準にて評価した。ここで、カーボン汚
染試験は、５％カーボンブラック水溶液を試料の一方の表面に塗布し、８０℃で２時間乾
燥させる。その後、流水下において柔らかい布で塗布表面を拭き、表面に残存したカーボンブラックの汚れの跡残り程度を目視で評価して行なった。評価基準は以下の通りである
。
○：異常なし 
○△：僅かに跡残りあり
△：少し跡残りあり
×：跡残り大きい
○、○△及び△を合格とし、×を不合格とした。
【００４３】
得られた試験結果を表１に示す。
【００４４】
表１に示される結果から明らかなように、実施例１〜１８では正反射性及び耐久性耐が良好で、実施例１９〜２４では、正反射性、耐久性に加え防汚性も良好であった。
【００４５】
一方、比較例１〜１０では、正反射性、耐久性のいずれかが劣っていた。
比較例１では、第二皮膜層を形成していないため、正反射性及び耐久性が劣っていた。
比較例２では、第一皮膜層を形成していないため、耐久性のうち塩水噴霧試験結果が劣っていた。
比較例３では、第一皮膜層の膜厚が厚すぎ、かつ、第二皮膜層の膜厚が薄過ぎたため、正反射性が劣っていた。
比較例４では、アルミニウム基材の表面粗さが大きいため正反射性が劣っていた。
比較例５では、第二皮膜層の膜厚が薄過ぎたため正反射性が劣っていた。
比較例６では、第二皮膜層の厚さが厚過ぎたため正反射性が劣っていた。
比較例７では、第一皮膜層の厚さが薄過ぎたため、耐久性のうち塩水噴霧試験結果が劣る。
比較例８では、第一皮膜層の厚さが厚過ぎたため正反射性が劣っていた。
比較例９では、Ｎ２／Ｎ１が大き過ぎたため、干渉作用に基づく光源とは質的に異なる光の反射光となり５５０ｎｍでの正反射性が劣っていた。
比較例１０では、Ｎ２／Ｎ１が小さ過ぎたため干渉作用に基づく光源とは質的に異なる光の反射光となり５５０ｎｍでの正反射性が劣っていた。
比較例１１では、アルミニウム基材の純度が９９．５重量％未満のため正反射性が劣っていた。
比較例１２では、実施例３の比較となるもので第二皮膜層の厚さが厚過ぎたため正反射性が劣っていた。
比較例１３では、実施例３の比較となるもので第二皮膜層を形成していないため、正反射性及び耐久性が劣っていた。
比較例１４では、Ｎ２／Ｎ１が大き過ぎたため、干渉作用に基づく光源とは質的に異なる光の反射光となり５５０ｎｍでの正反射性が劣っていた。
【産業上の利用可能性】
【００４６】
所定純度のアルミニウム基材上に形成される皮膜層を第二皮膜層と第一皮膜層の二層構造とし、各皮膜の厚さと屈折率を特定の範囲に設定することにより、良好な反射性と耐久性を達成できる。
【図面の簡単な説明】
【００４７】
【図１】図１は、本発明に係る光反射性アルミニウム材の断面図である。
【図２】図２は、正反射率の波長依存性を例示するグラフである。
【符号の説明】
【００４８】
１‥‥‥第一皮膜層
２‥‥‥第二皮膜層
３‥‥‥アルミニウム基材
【図１】
2009237002.tif 000004
【図２】
2009237002.tif 000005